Brevet FR2854764A1 — publié le 20041119

La présente invention concerne d'une façon générale les fils pour tailler ou couper les végétaux, et en particulier des fils destinés à être monté sur des têtes rotatives d'appareils de motoculture telles que des débroussailleuses ou de taille-bordures. Classiquement, un tel fil est réalisé sous forme d'un monofilament en matière synthétique, typiquement en polyamide. Ces fils de coupe ont été grandement améliorés ces 10 dernières années pour aboutir à une plus grande robustesse, à une plus grande efficacité de coupe et à un bruit aérodynamique en fonctionnement qui soit réduit. Par ailleurs, pour accroître l'efficacité de coupe, et en corollaire d'une plus grande robustesse des fils de 15 coupe, on tend aujourd'hui à faire tourner les têtes rotatives des appareils à des vitesses de plus en plus élevées (typiquement jusqu'à 10 000 tours/minute). Mais dans de telles circonstances, autant les fils traditionnels que les fils plus évolués démontrent une 20 tendance à présenter un phénomène de collage. En effet, les vibrations ou autres efforts alors impartis au fil, lors de la rotation de la tête et des sollicitations lorsque le fil frappe les végétaux, créent entre les tronçons de fil adjacents des frottements qui 25 sont suffisamment importants pour échauffer le fil superficiellement, et provoquer un collage. Ce phénomène se produit en particulier dans les appareils o le fil est sur bobine et, à tout le moins, perturbe grandement le dévidage automatique du fil. Quelle que soit son origine, un tel collage se manifeste par une adhésion plus ou moins forte de la superficie du fil avec une partie de fil (ou un autre brin). Dans des cas extrêmes, les fils sont irrémédiablement collés, et la bobine (ou les brins) est perdue. Dans des cas de collage plus modéré, on peut certes 5 manuellement procéder au décollage du fil, après avoir précédemment accédé à la bobine dans la tête de coupe. Ceci est néanmoins très fastidieux et occasionne à l'opérateur des pertes de temps considérables. En outre, ce décollage manuel peut conduire à déformer ou arracher 10 des parties superficielles du fil, ce qui peut le fragiliser. Des problèmes de collage peuvent également se produire non seulement fil contre fil, mais également lors du contact du fil avec d'autres organes de 15 l'appareil (parois de la bobine, passages de tronçon de fil, bloqueurs de fil, etc.), avec des inconvénients variés. La présente invention vise à pallier tout ou partie de ces inconvénients de l'état de l'art. Elle propose à cet effet un fil de coupe pour appareil de coupe ou de taille de végétaux, comprenant une âme enrobée d'une peau, caractérisé en ce que la peau est constituée d'une matière dont le point de fusion est supérieur à celui de l'âme, de manière à limiter les 25 phénomènes de collage notamment par frottements par rapport à ceux qui seraient obtenus avec la matière de l'âme. Certains aspects préférés, mais non limitatifs, de ce fil de coupe sont les suivants: - le point de fusion de l'âme est compris entre environ 190 C et 220 C. - l'âme est réalisée en polyamide 6. - l'âme est réalisée en copolyamide. - le point de fusion de la peau est compris entre environ 250 et 300 C. - la peau est réalisée en polyamide 66. - la peau est réalisée en copolyamide 6/66. - la peau est réalisée en un mélange de polyamide ou copolyamide et d'un polyamide aromatique amorphe. - l'épaisseur de la peau est comprise entre environ 0,5 % et 25 % du rayon moyen du fil. D'autres aspects, buts et avantages de la présente invention apparaîtront mieux à la lecture de la description détaillée suivante d'une forme de réalisation préférée de celle-ci, donnée à titre d'exemple non limitatif et faite en référence aux dessins annexés, sur 15 lesquels: la figure 1 est une vue en perspective d'un tronçon de fil de coupe selon l'invention, et les figures 2a à 2c sont des vues en coupe de trois fils de coupe présentant d'autres formes de section 20 transversale, selon l'invention. En référence tout d'abord à la figure 1, on a représenté un fil de coupe 10 pour débrousailleuse, taille-bordures ou analogue, qui comprend une âme 12 entourée par une peau 14. Dans le présent exemple, le fil présente une section transversale circulaire, la peau 14 constituant dans cette section une couronne concentrique avec l'âme 12 et entourant entièrement celle-ci. L'âme 12 est de préférence réalisée en un polyamide 30 conventionnellement utilisé pour la réalisation de fils de coupe monofilament monomatière. Typiquement, on utilise un polyamide 6, dont le point de fusion est d'environ 220 C. En variante, il peut s'agir d'un copolyamide 6/66 dont le point de fusion est typiquement compris entre 190 C et 220 C. La peau 14 est réalisée en un matériau dont le point 5 de fusion est plus élevé que celui de l'âme. De préférence, on utilise un polyamide 66 dont le point de fusion est d'environ 255 C, ou encore un copolyamide 6/66 dont le point de fusion est compris entre 250 C et 270 C. En variante, on peut utiliser un polyamide 66 10 additivé avec un polyamide aromatique amorphe, tel que celui commercialisé par la société B.A.S.F. en Allemagne sous la désignation KR4351. Dans ce cas, en faisant varier la proportion de cet additif (typiquement entre 0 et 20 % du poids total), on peut ajuster le point de 15 fusion de ce mélange à une valeur comprise entre 255 C et environ 300 C. Avantageusement, la peau présente une épaisseur comprise entre environ 0, 5 % et 25 % du rayon du fil, ou encore, dans le cas d'un fil de section non circulaire 20 comme on le verra plus loin, du rayon moyen RM de celuici, calculé comme: RM = V(S/n) o S est la surface de la section transversale du fil et 25 I = 3,1416. Un fil de coupe selon l'invention est réalisé par les techniques classiques de co-extrusion, sans difficulté pour l'homme du métier. Dans le cas d'un fil de section circulaire, un fil 30 selon l'invention peut être réalisé avec un diamètre typiquement compris entre 1,2 mm et 5 mm, selon l'application envisagée. Essais On a comparé le comportement en termes de collage, d'un fil de coupe traditionnel en polyamide 6 d'un diamètre de 3 mm avec un fil de coupe de même diamètre 5 extérieur, réalisé selon l'invention avec une âme 12 en polyamide 6 d'un diamètre de 2,8 mm recouverte par une peau d'une épaisseur de 0,2 mm, réalisée en polyamide 66. Les essais ont été effectués avec une machine du commerce à bobine de dévidage automatique, avec une 10 vitesse de rotation de la tête de coupe de 7500 tours/minute. On a observé une disparition de l'ensemble des phénomènes de collage de tronçons adjacents de fil lors de conditions de travail prolongées et/ou difficiles. En particulier, les coincements de fil dus au collage ont, même après un usage prolongé de quelques heures, totalement disparu avec le fil selon l'invention. Comme le montrent les figures 2a à 2c, on peut mettre l'invention en oeuvre avec des fils de coupe de 20 sections quelconques, en bobine ou en brins. Sur ces figures comme sur la figure 1, l'âme du fil 10 est désignée par la référence 12, tandis que sa peau est désignée par la référence 14. Ainsi la figure 2a montre un fil de section 25 généralement carrée, la figure 2b un fil de section en étoile, et la figure 2c un fil de section en aile d'avion. L'invention s'applique bien entendu aussi à des fils de section non uniforme, tels que des fils présentant des 30 dents pour faciliter la coupe des végétaux, présentant des saillies et/ou encoches pour la réduction du bruit d'origine aérodynamique en fonctionnement, ou encore des fils torsadés, c'est-à-dire dont une section transversale constante ou généralement constante tourne à mesure qu'on se déplace le long du fil. Bien entendu, de nombreuses autres variantes et modifications peuvent être apportées à l'invention. En premier lieu, on peut prévoir que la peau 14 n'entoure pas entièrement l'âme 12, et/ou présente une épaisseur variable. Dans le cas o la peau n'entoure pas entièrement 10 l'âme, elle occupe néanmoins une surface suffisante pour que, lorsque deux tronçons de fil sont en contact l'un avec l'autre, ce contact s'effectue majoritairement au niveau de la matière de la peau. Les risques de collage avec le matériau de l'âme sont ainsi marginalisés. En deuxième lieu, on peut prévoir que l'âme ne soit pas formée d'un filament unique monomatière, mais d'un faisceau de filaments de section plus petite, ou encore d'une structure multicouches. En troisième lieu, on peut ajouter à la matière de 20 l'âme ou de la peau tout additif ou produit de charge ayant d'autres buts, pour autant que les propriétés relatives de l'âme et de la peau en termes de résistance au collage restent dans le cadre de la présente invention. REVENDICATIONS 1. Fil de coupe (10) pour appareil de coupe ou de taille de végétaux, comprenant une âme (12) enrobée d'une 5 peau (14), caractérisé en ce que la peau est constituée d'une matière dont le point de fusion est supérieur à celui de l'âme, de manière à limiter les phénomènes de collage notamment par frottements par rapport à ceux qui seraient obtenus avec la matière de l'âme. 10 2. Fil de coupe selon la revendication 1, caractérisé en ce que le point de fusion de l'âme (12) est compris entre environ 190 C et 220 C. 3. Fil de coupe selon la revendication 2, caractérisé en ce que l'âme (12) est réalisée en polyamide 6. 4. Fil de coupe selon la revendication 2, caractérisé en ce que l'âme (12) est réalisée en copolyamide. 20 5. Fil de coupe selon l'une des revendications 1 à 4, caractérisé en ce que le point de fusion de la peau (14) est compris entre environ 250 et 300 C. 6. Fil de coupe selon la revendication 5, caractérisé en ce que la peau (14) est réalisée en polyamide 66. 7. Fil de coupe selon la revendication 5, caractérisé en ce que la peau (14) est réalisée en copolyamide 6/6. 30 8. Fil de coupe selon la revendication 5, caractérisé en ce que la peau (14) est réalisée en un mélange de polyamide ou copolyamide et d'un polyamide aromatique amorphe. 9. Fil de coupe selon l'une des revendications 1 à 8, 5 caractérisé en ce que l'épaisseur de la peau (14) est comprise entre environ 0,5 % et 25 % du rayon moyen (RM) du fil.